Brevet FR3047486A1 (20170811)
REVENDICATIONS1. Composé élastomère comprenant : au moins un élastomère qui est résistant à la chaleur pendant 70 h à 100°C de sorte que le au moins un élastomère présente au moins une des propriétés suivantes choisies parmi : (a) une modification de dureté d'après duromètre d'au plus 15 points, (b) une modification de résistance à la traction d'au plus 40 °/(:), et (c) une modification d'allongement à la rupture d'au plus 40 % ; au moins un matériau à base de graphène présent dans une quantité de 0,01 pcc à 30 pcc par rapport au au moins un élastomère ; et au moins un noir de carbone présent dans une quantité de 15 pcc à 150 pcc par rapport au au moins un élastomère.\n<CLM>\1\tComposé selon la revendication 1, caractérisé en ce qu'après avoir été soumis à 100°C pendant 70 h, le au moins un élastomère présente chacune des propriétés (a) à (c).\n<CLM>\1\tComposé selon la revendication 1 ou 2, caractérisé en ce que le au moins un élastomère est choisi parmi des caoutchoucs et des polymères comprenant au moins un monomère choisi parmi le 1,3-butadiène, le styrène, l'isoprène, l'isobutylène, un 2,3-dialkyl-1,3-butadiène, l'acrylonitrile, l'éthylène, et le propylène, où le groupe alkyle est choisi parmi des groupes alkyle en C1-C6.\n<CLM>\1\tComposé selon l'une quelconque des revendications 1-3, caractérisé en ce que le au moins un élastomère est choisi parmi un caoutchouc de polychloroprène, un caoutchouc d'acrylonitrile butadiène, un caoutchouc d'acrylonitrile butadiène hydrogéné, des fluoroéIastomères, des perfluoroélastomères, des élastomères d'éthylène/acryliques, des caoutchoucs de styrène-butadiène haute température, du polyisoprène, et un caoutchouc d'éthylène-propylène.\n<CLM>\1\tComposé selon l'une quelconque des revendications 1-3, caractérisé en ce que le au moins un élastomère est choisi parmi un caoutchouc de polychloroprène, un caoutchouc d'acrylonitrile butadiène, un caoutchouc d'acrylonitrile butadiène hydrogéné, des flluoroélastomères, des perfluoroélastomères, et des élastomères d'éthylène/acryliques.\n<CLM>\1\tComposé selon l'une quelconque des revendications 1-5, caractérisé en ce que le au moins un matériau à base de graphène est choisi 3 04 74 86 24 parmi des graphènes, des oxydes de graphène, et des oxydes de graphène réduits.\n<CLM>\1\tComposé selon l'une quelconque des revendications 1-5, caractérisé en ce que le au moins un matériau à base de graphène est choisi 5 parmi des graphènes et des oxydes de graphène réduits et présente une surface spécifique BET de 40 à 1 600 m2/g.\n<CLM>\1\tComposé selon l'une quelconque des revendications 1-5, caractérisé en ce que le au moins un matériau à base de graphène est choisi parmi des graphènes et des oxydes de graphène réduits et présente une surface 10 spécifique BET de 200 à 800 m2/g.\n<CLM>\1\tComposé selon l'une quelconque des revendications 1-8, caractérisé en ce que le au moins un matériau à base de graphène est choisi parmi des graphènes.\n<CLM>\1\tComposé selon la revendication 9, caractérisé en ce que les 15 graphènes comprennent des agrégats de graphène.\n<CLM>\1\tComposé selon l'une quelconque des revendications 1-10, caractérisé en ce que le au moins un matériau à base de graphène est choisi parmi des graphènes et le rapport massique du au moins un matériau à base de graphène au noir de carbone est de 2:1 à 1:1\n<CLM>\1\t20\n<CLM>\1\tComposé selon l'une quelconque des revendications 1-8, caractérisé en ce que le au moins un matériau à base de graphène est choisi parmi des oxydes de graphène et des oxydes de graphène réduits.\n<CLM>\1\tComposé selon l'une quelconque des revendications 1-8, caractérisé en ce que le au moins un matériau à base de graphène est choisi 25 parmi des oxydes de, graphène ayant un rapport atomique carbone-à-oxygène d'au moins 1,5:1.\n<CLM>\1\tComposé selon la revendication 13, caractérisé en ce que le rapport atomique carbone-à-oxygène est de 1,5:1 à 5:1.\n<CLM>\1\tComposé selon l'une quelconque des revendication 1-8, 30 caractérisé en ce que le au moins un matériau à base de graphène est choisi parmi des oxydes de graphène réduits ayant un rapport atomique carbone-àoxygène d'au moins 5:1.\n<CLM>\1\tComposé selon la revendication 15, caractérisé en ce que le rapport atomique carbone-à-oxygène est de 5:1 à 1 000:1. 35\n<CLM>\1\tComposé selon l'une quelconque des revendications 1-8 et 11-16, caractérisé en ce que le au moins un matériau à base de graphène est choisi 3047486 25 parmi des oxydes de graphène et des oxydes de graphène réduits, la quantité de noir de carbone est supérieure à la quantité du au moins un matériau à base de graphène.\n<CLM>\1\tComposé selon la revendication 17, caractérisé en ce que le 5 rapport massique du au moins un matériau à base de graphène au noir de carbone est de 1:2 à 1:1\n<CLM>\1\t19. Composé selon l'une quelconque des revendications 1-18, caractérisé en ce que (a) la modification de dureté d'après duromètre est d'au plus 10 points. 10\n<CLM>\1\tComposé selon l'une quelconque des revendications 1-19, caractérisé en ce que (b) la modification de résistance à la traction est d'au plus 35 0/0,\n<CLM>\1\tComposé selon l'une quelconque des revendications 1-20, caractérisé en ce que (c) la modification d'allongement final est d'au plus 35 %. 15\n<CLM>\1\tComposé selon l'une quelconque des revendications 1-21, caractérisé en ce que le au moins un matériau à base de graphène présente une taille de domaine latéral de 10 nm à 10 pm.\n<CLM>\1\tComposé selon l'une quelconque des revendications 1-22, caractérisé en ce que le au moins un noir de carbone présente un indice 20 d'absorption d'huile (OAN) de 30 à 130 cm3/100 g.\n<CLM>\1\tComposé selon l'une quelconque des revendications 1-23, caractérisé en ce que le au moins un noir de carbone présente une surface spécifique STSA de 3 à 200 m2/g.\n<CLM>\1\tComposé selon l'une quelconque des revendications 1-24, 25 caractérisé en ce que le au moins un noir de carbone est choisi parmi les noirs de carbone ASTM N330, ASTM N326, ASTM N339, ASTM N539, ASTM N550, ASTM N660, ASTM N774, et ASTM 1\1990.\n<CLM>\1\tComposé selon l'une quelconque des revendications 1-25, caractérisé en ce que la charge totale du au moins un matériau à base de 30 graphène et du au moins un noir de carbone est de 15 pcc à 150 phr.\n<CLM>\1\tComposé selon l'une quelconque des revendications 1-25, caractérisé en ce que la charge totale du au moins un matériau à base de graphène et du au moins un noir de carbone est de 15 pcc à 100 phr.\n<CLM>\1\tArticle comprenant le composé _élastomère selon l'une quelconque 35 des revendications 1-26. 3047486 26\n<CLM>\1\tArticle selon la revendication 28, caractérisé en ce que l'article est choisi parmi des joints toriques, des matériaux d'étanchéité, des joints, des diaphragmes, des vannes, des étanchéités hydrauliques, des garnitures d'étanchéité gonflées, des obturateurs anti-éruption, et des doublures de tuyaux 5 résistantes à l'huile.\n<CLM>\1\tArticle selon la revendication 28, caractérisé en ce que l'article est choisi parmi un faisceau de câblage, un câble de batterie, un flexible de turbo, un conduit d'air moulé, une partie de frein, un passe-câbles, un tuyau hydraulique, un tuyau de radiateur, un scellement de transmission, un joint de transmission, 10 un support de moteur, un support pour vibrations de châssis, un soufflet de protection de joint homocinétique, et un scellement de moteur, et un constituant de système de carburant.\n<CLM>\1\tProcédé de fabrication d'un composé élastomère comprenant : la combinaison d'au moins un élastomère avec au moins un matériau 15 à base de graphène et au moins un noir de carbone pour former le composé élastomère, caractérisé en ce que le au moins un élastomère est résistant à la chaleur pendant 70 h à 100°C de sorte que le au moins un élastomère présente au moins une des propriétés suivantes choisies parmi : 20 (a) une modification de dureté d'après duromètre d'au plus 15 points, (b) une modification de résistance à la traction d'au plus 40 %, et (c) une modification d'allongement à la rupture d'au plus 40 % ; en ce que le au moins un matériau à base de graphène est présent dans une quantité de 0,1 pcc à 3 pcc par rapport au au moins un élastomère ; 25 et en ce que le au moins un noir de carbone est présent dans une quantité de 15 pcc à 150 pcc par rapport au au moins un élastomère.\n<CLM>\1\tProcédé selon la revendication 31, caractérisé en ce que la combinaison comprend : 30 la formation d'un mélange maître par combinaison du au moins un élastomère avec le au moins un matériau à base de graphène ; et la combinaison du mélange maître avec le au moins un noir de carbone.